(57)【要約】【課題】従来の構成では機械的強度を確保するために、熱処理後の成形体に樹脂含浸を施す工程、含浸樹脂を加熱硬化する為の工程とを必要とし、生産性が悪くなってしまっていた。そこで本発明は、樹脂含浸工程なしでも優れた機械的強度を実現する複合磁性材料を提供することを目的とする。【解決手段】前記従来の課題を解決するために、本発明は、金属磁性粉末１１と、この金属磁性粉末１１間に介在する酸化物１２とを備え、前記酸化物１２は複数の酸化物粉末が焼結してなる構成としたものである。【選択図】図１
2009302447.tif 000002
【特許請求の範囲】
【請求項１】
金属磁性粉末と、
この金属磁性粉末間に介在する酸化物とを備え、
前記酸化物は複数の酸化物粉末が焼結してなる
複合磁性材料。
【請求項２】
前記金属磁性粉末に前記複数の酸化物粉末を添加、混合した後、加圧成形、熱処理を施してなる
請求項１に記載の複合磁性材料。
【請求項３】
前記酸化物粉末の構成元素の酸素との親和力が、
Ｆｅの酸素との親和力より強い
請求項１記載の複合磁性材料。
【請求項４】
前記酸化物粉末が、
構成元素としてＶ、Ｂ、Ｐより選ばれる少なくとも一種を含む
請求項１記載の複合磁性材料。
【請求項５】
前記酸化物粉末の融点が７００℃以下である
請求項１記載の複合磁性材料。
【請求項６】
前記金属磁性粉末がＦｅ、Ｆｅ−Ｓｉ系、Ｆｅ−Ｎｉ系、Ｆｅ−Ｓｉ−Ａｌ系から選ばれる少なくとも１種を含む
請求項１記載の複合磁性材料。
【発明の詳細な説明】
【技術分野】
【０００１】
本発明は電子機器のインダクタ、チョークコイル、トランスその他に用いられる複合磁性材料に関するものである。
【背景技術】
【０００２】
近年の電気・電子機器の小型化に伴い、磁性体についても小型かつ高効率のものが要求されている。従来の磁性体としては、例えば高周波回路で用いられるチョークコイルではフェライト粉末を用いたフェライト磁芯および金属磁性粉末の成形体である圧粉磁芯がある。
【０００３】
このうち、フェライト磁芯は飽和磁束密度が小さく、直流重畳特性に劣るという欠点を有している。このため、従来のフェライト磁芯においては、直流重畳特性を確保すべく磁路に対して垂直な方向に数１００μｍのギャップを設け、直流重畳時のインダクタンスＬ値の低下を防止している。しかし、このような広いギャップはうなり音の発生源となるほか、ギャップから発生する漏洩磁束が特に高周波帯域において巻線に銅損失の著しい増加をもたらす。
【０００４】
これに対して、金属磁性粉末を成形して作製される圧粉磁芯は、フェライト磁芯に比べて著しく大きい飽和磁束密度を有しており小型化には有利といえる。また、フェライト磁芯と異なりギャップ無しで使用できるため、うなり音や漏洩磁束による銅損失が小さいという特徴を持っている。
【０００５】
しかしながら、圧粉磁芯は透磁率およびコア損失についてはフェライト磁芯より優れているとはいえない。特にチョークコイルやインダクターに使用する圧粉磁芯では、コア損失が大きい分コアの温度上昇が大きくなり、小型化が図りにくい。また、圧粉磁芯はその磁気特性を向上するために成形密度を上げる必要があり、その製造時に通常５ｔｏｎ／ｃｍ2以上の成形圧力を、製品によっては１０ｔｏｎ／ｃｍ2以上の成形圧力を必要とする。
【０００６】
ここに、圧粉磁芯のコア損失は、通常、ヒステリシス損失と渦電流損失とからなる。金属材料においては、その固有抵抗値が低いため、磁界の変化に対して、その変化を抑制するように渦電流が流れることから、渦電流損失が問題となる。渦電流損失は周波数の二乗および渦電流が流れるサイズの二乗に比例して増大する。従って、金属磁性粉末の表面を絶縁材で被覆することにより渦電流が流れるサイズを金属磁性粉末粒子間にわたるコア全体から、金属磁性粉末粒子内のみに抑えることが可能となり、渦電流損失を低減させることができる。
【０００７】
一方、ヒステリシス損失について、圧粉磁芯は高い圧力で成形されるため、磁性体に多数の加工歪が導入され、透磁率が低下し、ヒステリシス損失が増大する。これを回避するため、成形後、必要に応じて歪みを開放するための熱処理が施される。一般的に金属材料において回復は融点の１／２以上の温度で起こる現象であり、Ｆｅリッチ組成の合金において歪みを十分開放するためには少なくとも６００℃以上好ましくは７００℃以上で熱処理する必要がある。
【０００８】
すなわち、圧粉磁芯においては、金属磁性粉末間の絶縁性を確保したままの状態で、高温熱処理を実現することが重要となる。
【０００９】
また、フェライト磁芯においては、電気の良導体である金属と比較して著しく高い固有抵抗値を有するため、渦電流損失は著しく小さく、焼結体として用いることが可能であり、機械的強度は優れている。一方、圧粉磁芯は、前記したように、渦電流損失を低減するために焼結体とすることが不可であり、機械的強度としては満足のいくものではない。
【００１０】
前記課題に対し、例えば絶縁材としてシリコーン樹脂を用い、熱処理後の成形体に樹脂含浸を施す方法が提案されている。
【００１１】
なお、この出願に関する先行技術文献情報としては、例えば、特許文献１が知られている。
【特許文献１】特開２０００−３０９２５号公報
【発明の開示】
【発明が解決しようとする課題】
【００１２】
しかしながら、前記従来の構成では生産性が悪いことが問題となっていた。
【００１３】
即ち、機械的強度を確保するために、熱処理後の成形体に樹脂含浸を施す工程、含浸樹脂を加熱硬化する為の工程とを必要とし、生産性が悪くなってしまっていた。
【００１４】
そこで本発明は、樹脂含浸工程なしでも優れた機械的強度を実現する複合磁性材料を提供することを目的とする。
【課題を解決するための手段】
【００１５】
前記従来の課題を解決するために、本発明は、金属磁性粉末と、この金属磁性粉末間に介在する酸化物とを備え、前記酸化物は複数の酸化物粉末が焼結してなる構成としたものである。
【発明の効果】
【００１６】
本発明の複合磁性材料は、前記複数の酸化物粉末焼結してなる酸化物が金属磁性粉末間に介在することにより、前記金属磁性粉末が前記酸化物焼結体に内包された形態とすることが可能となり、樹脂含浸工程を設けることなく、前記金属磁性粉末間の絶縁性を確保するとともに、優れた機械的強度を有する複合磁性材料を実現することができるものである。
【発明を実施するための最良の形態】
【００１７】
（実施の形態１）
以下、実施の形態１における複合磁性材料について説明する。
【００１８】
本実施の形態における複合磁性材料は、図１に示すごとく、金属磁性粉末１１と、この金属磁性粉末１１間に介在する酸化物１２とを備え、前記酸化物１２は複数の酸化物粉末が焼結してなる構成としている。以下、具体的に説明する。
【００１９】
本実施の形態に用いられる金属磁性粉末は、少なくともＦｅを含むものであり、好ましくはＦｅ、Ｆｅ−Ｓｉ系、Ｆｅ−Ｎｉ系、Ｆｅ−Ｓｉ−Ａｌ系から選ばれる少なくとも一種である。
【００２０】
本実施の形態に用いられるＦｅ−Ｓｉ系粉末は、Ｓｉの含有量が１ｗｔ％以上８ｗｔ％以下であり残部がＦｅ及び不可避な不純物からなるものである。本実施の形態におけるＳｉの役割は軟磁気特性を向上させるものであり、磁気異方性、磁歪定数を小さくし、また電気抵抗を高め渦電流損失を低減させる効果がある。Ｓｉ添加量としては１ｗｔ％以上８ｗｔ％以下が好ましい。１ｗｔ％より少ないと軟磁気特性の改善効果に乏しく、８ｗｔ％より多いと飽和磁化の低下が大きく直流重畳特性が低下する。
【００２１】
本実施の形態に用いられるＦｅ−Ｎｉ系粉末は、Ｎｉの含有量が４０ｗｔ％以上９０ｗｔ％以下であり残部がＦｅ及び不可避な不純物からなるものである。本実施の形態におけるＮｉの役割は軟磁気特性を向上させるものであり、添加量としては４０ｗｔ％以上９０ｗｔ％以下が好ましい。４０ｗｔ％より少ないと軟磁気特性の改善効果に乏しく、９０ｗｔ％より多いと飽和磁化の低下が大きく直流重畳特性が低下する。さらに、透磁率改善のため１〜６ｗｔ％のＭｏを添加することも可能である。
【００２２】
本実施の形態に用いられるＦｅ−Ｓｉ−Ａｌ系粉末は、Ｓｉの含有量が８ｗｔ％以上１２ｗｔ％以下、Ａｌの含有量が４ｗｔ％以上６ｗｔ％以下であり残部がＦｅ及び不可避な不純物からなるものである。本実施の形態におけるＳｉ、Ａｌの役割は軟磁気特性を向上させるものであり、上記組成範囲とすることが好ましい。Ｓｉ、Ａｌの添加量が上記組成範囲より少ないと軟磁気特性の改善効果に乏しく、上記組成範囲より多いと飽和磁化の低下が大きく直流重畳特性が低下する。
【００２３】
本実施の形態に用いられる金属磁性粉末の平均粒径としては、１μｍ以上１００μｍ以下が好ましい。平均粒径を１μｍ以上とすることにより成形密度を向上させることができ、透磁率の低下を抑制することができるため好ましく、平均粒径を１００μｍ以下とすることにより、高周波での渦電流損失が大きくなるのを抑制することができるため好ましい。さらに好ましくは５０μｍ以下とすることが良い。
【００２４】
本実施の形態に用いられる金属磁性粉末の作成方法は特に限定されるものでなく、各種アトマイズ法や各種粉砕粉を用いることが可能である。
【００２５】
本実施の形態における酸化物粉末は、Ｆｅより酸素との親和力が強い構成元素を含み、且つ融点が７００℃以下であることが好ましく、Ｖ、Ｂ、Ｐより選ばれる少なくとも１種を含む酸化物粉末である。
【００２６】
本実施の形態における酸化物粉末は、Ｆｅより酸素との親和力が強いため、高温雰囲気下においても、Ｆｅとの間で酸化還元反応が生じにくい。すなわち、主要磁性元素であるＦｅの酸化による軟磁気特性劣化及び、酸化物還元による絶縁性の低下を抑制し、高温雰囲気下での熱処理可能とし、優れた軟磁気特性を実現しえる。
【００２７】
本実施の形態における酸化物粉末は、融点が７００℃以下であり、本実施の形態における熱処理温度範囲にて前記酸化物粉末は溶融し液相焼結させることが可能であり、金属磁性粉末が前記酸化物焼結体に内包された形態とすることが可能となり、前記金属磁性粉末間の絶縁性を確保するとともに、優れた機械的強度を有する複合磁性材料を実現することができる。
【００２８】
本実施の形態における酸化物粉末の粒径としては、特に限定されるものではないが、０．０５μｍ以上５００μｍ以下が好ましい。０．０５μｍ以上とすることにより、その製造工程における歩留まりを改善することができ、また、５００μｍ以下とすることにより、金属磁性粉末に対する分散性を向上させることができるため好ましい。
【００２９】
本実施の形態における酸化物粉末の添加量としては、金属磁性粉末１００重量部に対し０．１重量部以上５重量部以下が好ましい。０．１重量部以上とすることにより金属磁性粉末間の絶縁性を十分に確保することができ、機械的強度も満足のいく値を得ることができる。また、５重量部以下とすることにより、飽和磁化の低下による直流重畳特性の低下を抑制することができるため好ましい。
【００３０】
本実施の形態における金属磁性粉末と酸化物粉末の混合、分散方法は特に限定されるものでなく、回転ボールミル、遊星型ボールミル等各種ボールミル、Ｖブレンダー、プラネタリーミキサー等を用いることが可能である。
【００３１】
また、成形体の保形性を確保するため、混合分散後結着材を添加、混合しても良い。このとき用いられる結着材としては、シリコーン樹脂、エポキシ樹脂、アクリル樹脂、ブチラール樹脂、フェノール樹脂等があげられる。なお、結着材の混合分散方法は特に限定されるものでなく、例えば、前記金属磁性粉末と酸化物粉末の混合分散に用いられる方法を使用することができる。
【００３２】
本実施の形態における加圧成形方法は特に限定されるものではなく、通常の加圧成形法が用いられる。成形圧力としては５ｔｏｎ／ｃｍ2以上２０ｔｏｎ／ｃｍ2以下の範囲が好ましい。５ｔｏｎ／ｃｍ2以上とすることにより金属磁性粉末の充填率を高くすることができ、高い磁気特性を得ることができる。また、２０ｔｏｎ／ｃｍ2以下とすることにより、加圧成形時の金型強度を確保するため金型及び、成形圧力を確保するためプレス機の小型化を実現することができ、その結果として生産性の向上、コストダウンにつながる。
【００３３】
本実施の形態における熱処理は、加圧成形時に金属磁性粉末に導入される加工歪みによる軟磁気特性の低下を防ぐ、すなわち加工歪みの開放と、酸化物粉末を液相焼結させ、前記金属磁性粉末が前記酸化物焼結体に内包された形態とし、前記金属磁性粉末間の絶縁性を確保し且つ優れた機械的強度を実現させることが目的である。
【００３４】
熱処理温度としては、７００℃以上１０００℃以下の範囲が好ましい。７００℃以上とすることにより、酸化物粉末同士を液相焼結させることができ、優れた機械的強度を実現することができる。また、加工歪を十分に開放することができ、優れた軟磁気特性を実現することができる。また、１０００℃以下とすることにより、金属磁性粉末と前記酸化物焼結体間での反応の促進を抑制し、十分な絶縁性を確保することができ、渦電流損失の増大を抑制することができる。
【００３５】
熱処理雰囲気としては、金属磁性粉末の酸化による軟磁気特性低下を抑制するため非酸化性雰囲気が好ましく、例えば、アルゴンガス、窒素ガス、ヘリウムガス等不活性雰囲気、水素ガス等還元雰囲気、真空雰囲気である。
【００３６】
本実施の形態に用いられる金属磁性粉末の平均粒径としては、１μｍ以上１００μｍ以下が好ましい。平均粒径を１μｍ以上とすることにより成形密度を向上させ、透磁率の低下を抑制することができるため好ましい。また、平均粒径を１００μｍ以下とすることにより、高周波での渦電流損失が大きくなるのを抑制することができ好ましい。さらに好ましくは５０μｍ以下とすることが良い。
【００３７】
以下、本実施の形態の複合磁性材料の実施例について説明する。
【００３８】
（実施例１）
平均粒径が２６μｍで、組成が重量％で８．９Ｓｉ５．９Ａｌｂａｌ．Ｆｅの金属磁性粉末を準備した。準備した金属磁性粉末に対し、（表１）記載の酸化物粉末を０．５重量部添加混合し混合粉末を作成した。得られた混合粉末に、結着材としてブチラール樹脂を１．０重量部添加した後エタノールを少量加え混練分散を行いコンパウンドを作成した。得られたコンパウンドを１２ｔｏｎ／ｃｍ2にて加圧成形を行い、アルゴンガス雰囲気にて８１０℃で１．０ｈ熱処理を行った。なお、作成した試料形状は外径１４ｍｍ、内径１０ｍｍ、高さ２ｍｍ程度のトロイダルコアである。
【００３９】
得られたサンプルについて直流重畳特性、コア損失、機械的強度について評価を行った。直流重畳特性については、印加磁場５５Ｏｅ、周波数１２０ｋＨｚにおける透磁率をＬＣＲメータにて測定し評価した。コア損失は交流Ｂ−Ｈカーブ測定機を用いて測定周波数１２０ｋＨｚ、測定磁束密度０．１Ｔで測定を行った。機械的強度の測定については、図２、図３に示すように、作成したトロイダルコア１をギャップ１０ｍｍを設けた支持治具２に設置し、先端が半径２ｍｍ程度の加圧治具３を用いてトロイダルコア中心線上を１ｃｍ2／ｍｉｎの速度で加圧し破壊した時の負荷を機械的強度として評価した。得られた結果を(表１)に示す。
【００４０】
【表１】
2009302447.tif 000003
【００４１】
(表１)より、本実施の形態の複合磁性材料は優れた直流重畳特性、低いコア損失及び、高い機械的強度を示すことがわかる。
【００４２】
（実施例２）
平均粒径が１２μｍで（表２）記載の組成の金属磁性粉末を準備した。準備した金属磁性粉末に対し平均粒径が４００μｍのＰ2Ｏ5を１．０重量部添加混合し混合粉末を作成した。得られた混合粉末に、結着材としてアクリル樹脂を０．８重量部添加した後トルエンを少量加え混練分散を行いコンパウンドを作成した。得られたコンパウンドを１０ｔｏｎ／ｃｍ2にて加圧成形を行い、窒素ガス雰囲気にて８６０℃で０．５ｈ熱処理を行った。なお、作成した試料形状は外径１４ｍｍ、内径１０ｍｍ、高さ２ｍｍ程度のトロイダルコアである。また、比較として絶縁性結着材としてシリコーン樹脂を１．０重量部添加した試料も作成した。なお、比較試料の作成においては、Ｐ2Ｏ5及びアクリル樹脂を無添加とする以外は本実施例試料作成と同様に行った。
【００４３】
得られたサンプルについて直流重畳特性、コア損失、機械的強度について評価を行った。直流重畳特性については、印加磁場４５Ｏｅ、周波数１２０ｋＨｚにおける透磁率をＬＣＲメータにて測定し評価した。コア損失は交流Ｂ−Ｈカーブ測定機を用いて測定周波数１１０ｋＨｚ、測定磁束密度０．１Ｔで測定を行った。機械的強度の測定については、実施例１と同様にして行った。得られた結果を(表２)に示す。
【００４４】
【表２】
2009302447.tif 000004
【００４５】
(表２)より、本実施の形態の複合磁性材料は優れた直流重畳特性、低いコア損失及び、高い機械的強度を示すことがわかる。
【００４６】
（実施例３）
平均粒径が１５μｍで組成が重量％で４９．５Ｎｉｂａｌ．Ｆｅの金属磁性粉末を準備した。準備した金属磁性粉末に対し平均粒径が１００μｍのＢ2Ｏ3を（表３）記載の量添加混合し混合粉末を作成した。得られた混合粉末に、結着材としてアクリル樹脂を１．０重量部添加した後トルエンを少量加え混練分散を行いコンパウンドを作成した。得られたコンパウンドを９ｔｏｎ／ｃｍ2にて加圧成形を行い、窒素ガス雰囲気にて７９０℃で０．５ｈ熱処理を行った。なお、作成した試料形状は外径１４ｍｍ、内径１０ｍｍ、高さ２ｍｍ程度のトロイダルコアである。得られたサンプルについて直流重畳特性、コア損失、機械的強度について評価を行った。直流重畳特性については、印加磁場５０Ｏｅ、周波数１２０ｋＨｚにおける透磁率をＬＣＲメータにて測定し評価した。コア損失は交流Ｂ−Ｈカーブ測定機を用いて測定周波数１１０ｋＨｚ、測定磁束密度０．１Ｔで測定を行った。機械的強度の測定については、実施例１と同様にして行った。得られた結果を(表３)に示す。
【００４７】
【表３】
2009302447.tif 000005
【００４８】
(表３)より、酸化物粉末添加量が０．１〜５重量部の範囲にて優れた直流重畳特性、低いコア損失及び、高い機械的強度を示すことがわかる。
【００４９】
（実施例４）
平均粒径が２０μｍで組成が重量％で４．９Ｓｉｂａｌ．Ｆｅの金属磁性粉末を準備した。準備した金属磁性粉末に対し平均粒径が１５０μｍのＰ2Ｏ5を２．０重量部添加混合し混合粉末を作成した。得られた混合粉末に、結着材としてブチラール樹脂を１．２重量部添加した後エタノールを少量加え混練分散を行いコンパウンドを作成した。得られたコンパウンドを１５ｔｏｎ／ｃｍ2にて加圧成形を行い、アルゴンガス雰囲気にて（表４）記載の温度で１．０ｈ熱処理を行った。なお、作成した試料形状は外径１４ｍｍ、内径１０ｍｍ、高さ２ｍｍ程度のトロイダルコアである。得られたサンプルについて直流重畳特性、コア損失、機械的強度について評価を行った。直流重畳特性については、印加磁場５２Ｏｅ、周波数１２０ｋＨｚにおける透磁率をＬＣＲメータにて測定し評価した。コア損失は交流Ｂ−Ｈカーブ測定機を用いて測定周波数１１０ｋＨｚ、測定磁束密度０．１Ｔで測定を行った。機械的強度の測定については、実施例１と同様にして行った。得られた結果を(表４)に示す。
【００５０】
【表４】
2009302447.tif 000006
【００５１】
(表４)より、熱処理温度が７００〜１０００℃の範囲にて優れた直流重畳特性、低いコア損失及び、高い機械的強度を示すことがわかる。
【産業上の利用可能性】
【００５２】
本実施の形態にかかる複合磁性体は、優れた直流重畳特性、低いコア損失且つ高い機械的強度を有し、特にトランスコア、チョークコイル、あるいは磁気ヘッド等に用いられる磁性材料として有用である。
【図面の簡単な説明】
【００５３】
【図１】本発明の実施の形態１における複合磁性材料の断面図
【図２】本発明の実施の形態１における機械的強度測定方法を示した正面図
【図３】本発明の実施の形態１における機械的強度測定方法を示した側面図
【符号の説明】
【００５４】
１１  金属磁性粉末
１２  酸化物
【図１】
2009302447.tif 000007
【図２】
2009302447.tif 000008
【図３】
2009302447.tif 000009